КАТАЛИЗАТОР ДЛЯ КАТАЛИТИЧЕСКОГО КРЕКИНГА, ЕГО ПОЛУЧЕНИЕ И ИСПОЛЬЗОВАНИЕ

1. Катализатор для каталитического расщепления углеводородных масел, содержащий подложку, включающую окись алюминия и молекулярный рассев, отличающийся таким распределением: пор меньше 2 нм 5-70%, пор 2-4 нм 5-70%, пор 4-6 нм 0-10%, пор 6-20 нм 20-80% и пор 20-100 нм 0-40% в отнесении к объему пор не более 100 нм.
2. Катализатор по п.1, отличающийся тем, что отношение объема пор 6-20 нм к объему пор 2-4 нм составляет от 0,5 до 4.
3. Катализатор по п.1, отличающийся тем, что объем пор 6-10 нм составляет 10-50%.
4. Катализатор по п.1, отличающийся тем, что объем пор 6-10 нм составляет 15-40%.
5. Катализатор по п.1, отличающийся тем, что в нем объем пор меньше 2 нм составляет 5-60%.
6. Катализатор по п.1, отличающийся тем, что в нем объем пор 2-4 нм составляет 10-60%.
7. Катализатор по п.6, отличающийся тем, что объем пор 2-4 нм составляет 15-50%.
8. Катализатор по п.1, отличающийся тем, что в нем объем пор 6-20 нм составляет 25-70%.
9. Катализатор по п.8, отличающийся тем, что объем пор 6-20 нм составляет 30-60%.
10. Катализатор по п.1, отличающийся тем, что окись алюминия, полученная из ее предшественников, является одним или более веществ из группы, включающей псевдобоэлемент, золь окиси алюминия, золь фосфоокиси алюминия, соли кислот, содержащие алюминий, гидроокись алюминия с диаспорной структурой, с гиббсайтовой структурой, с байеритовой структурой.
11. Катализатор по п.10, отличающийся тем, что упомянутые предшественники окиси Al является псевдобоэлементами или их смесью с одним или более веществ из группы: золь окиси Al, золь фосфоокиси Al, соли кислот, содержащие Al, гидратированная окись Al с диаспорной, гиббсайтовой, байеритовой структурами.
12. Катализатор по пп.1, 10 или 11, отличающийся тем, что упомянутая подложка содержит один или более окислов неалюминиевых элементов групп IIIА и IVА, их предшественников и глины.
13. Катализатор по п.12, отличающийся тем, что подложка содержит глину, золь окиси кремния, жидкое стекло и гель окиси кремния-окиси алюминия.
14. Катализатор по п.1, в котором подложка составляет 60-95 вес.%, молекулярный рассев 5-40%, а в этом рассеве 25-100% MFI-цеолита, 0-75% Y-цеолита и 0-20% β-цеолита.
15. Катализатор по п.14, отличающийся тем, что объем пор в нем, замеренный по методу BET, составляет 0,19-0,4 мл/г.
16. Катализатор по п.15, отличающийся тем, что объем пор в нем 0,19-0,26 мл/г.
17. Катализатор для каталитического расщепления углеводородных масел, имеющий распределение пор, показанное на фиг.1.
18. Процесс получения катализаторов для каталического расщепления по п.1, включающий этапы смешивания подложки, содержащей окись Al и/или ее предшественников, с молекулярным рассевом, суспензирования и распылительной сушки смеси, отличающийся тем, что на этапе смешивания вводится расширитель пор, выбранный из борной кислоты и солей щелочных металлов, причем весовое отношение расширителя пор к подложке составляет от 0,1:100 до 15:100.
19. Процесс по п.18, отличающийся тем, что упомянутые соли щелочных металлов это одна или более из растворимых солей K, Na, Li.
20. Процесс по п.19, отличающийся тем, что из растворимых солью щелочных металлов является один или более из боратов, фосфатов, сульфатов, нитратов, карбонатов, гидрохлоридов.
21. Процесс по п.20, отличающийся тем, что на этапе смешивания подложки с молекулярным рассевом вводится один или более галидов металлов групп IIА, IB, IIВ и IVB в количестве не более 15% веса подложки.
22. Процесс по п.21, отличающийся тем, что галид - один или более галидов металлов групп IVB и IIА.
23. Процесс по п.19, отличающийся тем, что галид - это галид Ti и/или Mg.
24. Процесс по п.18, отличающийся тем, что на этапе смешивания вводится также фосфорная кислота.
25. Процесс каталитического расщепления, включающий этап контактирования углеводородного масла с катализатором, отличающийся тем, что этот катализатор содержит катализатор по одному из пп.1-17.